【手続補正書】
【提出日】令和2年9月18日(2020.9.18)
【手続補正１】
【補正対象書類名】明細書
【補正対象項目名】０１７７
【補正方法】変更
【補正の内容】
【０１７７】
リストが後続する「〜のうちの少なくとも１つ（at least one of）」、「〜のうちの少なくとも１つを含む（comprises at least one of）」、及び「〜のうちの１つ以上（one or more of）」という語句は、リスト内の項目のうちのいずれか１つ、及び、リスト内の２つ以上の項目の任意の組み合わせを指す。以下、本開示の例示的実施形態について述べる。
［１］
２５０マイクロメートル以下、又は２５〜１００マイクロメートルの範囲内の厚さを有する透明なガラス層と、
前記透明なガラス層に固定された透明なエネルギー散逸層であって、前記透明なエネルギー散逸層は、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
を含むディスプレイフィルム。
［２］
前記透明なエネルギー散逸層が、架橋ポリウレタン層を含む、［１］に記載のディスプレイフィルム。
［３］
前記透明なエネルギー散逸層が、架橋ポリウレタンアクリレート層を含む、［１］に記載のディスプレイフィルム。
［４］
前記透明なエネルギー散逸層が、１０℃以下、５℃以下、又は０℃以下、又は−５℃以下、又は−４０〜５℃の範囲内、又は−３０〜５℃の範囲内、又は−２０〜５℃の範囲内、又は−１５〜５℃の範囲内、又は−１０〜５℃の範囲内、又は−５〜５℃の範囲内のガラス転移温度を有する、［１］〜［３］のいずれか一項に記載のディスプレイフィルム。
［５］
前記透明なエネルギー散逸層が、２０〜２００マイクロメートル、又は５０〜１５０マイクロメートル、又は７５〜１５０マイクロメートルの範囲内の厚さを有する、［１］〜［４］のいずれか一項に記載のディスプレイフィルム。
［６］
前記透明なエネルギー散逸層が、前記透明なガラス層に直接固定されている、［１］〜［５］のいずれか一項に記載のディスプレイフィルム。
［７］
前記透明なエネルギー散逸層が、中間接着剤層によって前記透明なガラス層に固定されている、［１］〜［６］のいずれか一項に記載のディスプレイフィルム。
［８］
前記中間接着剤層が、４０ＭＰａ以上のせん断弾性率値を有する、［７］に記載のディスプレイフィルム。
［９］
前記透明なガラス層に固定された保護層を更に含み、前記透明なガラス層が前記透明なエネルギー散逸層を前記保護層から分離している、［１］〜［８］のいずれか一項に記載のディスプレイフィルム。
［１０］
前記保護層を前記透明なガラス層から分離している光学的に透明な接着剤層を更に含む、［９］に記載のディスプレイフィルム。
［１１］
前記透明なエネルギー散逸層上に配置された結合層を更に含み、前記透明なエネルギー散逸層が前記結合層を前記透明なガラス層から分離し、前記結合層は、−４０℃〜７０℃の温度範囲にわたって、２００ｋＰａ以下、又は１００ｋＰａ以下、又は５０ｋＰａ以下のせん断弾性率を有する、［１］〜［１０］のいずれか一項に記載のディスプレイフィルム。
［１２］
前記結合層と接触した剥離ライナーを更に含む、［１１］に記載のディスプレイフィルム。
［１３］
前記透明なエネルギー散逸層が、０．５以上、又は０．８以上、又は１．０以上、又は１．２以上、又は０．５〜２．５の範囲内、又は１〜２．５の範囲内のＴａｎδピーク値を有し、前記透明なエネルギー散逸層が、０．１〜１．０ｍｏｌ／ｋｇ、又は０．２〜０．９ｍｏｌ／ｋｇ、又は０．３７〜０．７４ｍｏｌ／ｋｇの範囲内の架橋密度を有する、［１］〜［１２］のいずれか一項に記載のディスプレイフィルム。
［１４］
前記ディスプレイフィルムが、２．０％以下、又は１．５％以下、又は１．０％以下、又は０．５％以下のヘイズ、及び８５％以上、又は９０％以上の可視光透過率を有する、［１］〜［１３］のいずれか一項に記載のディスプレイフィルム。
［１５］
前記保護層が、ナノ粒子を含み、２〜３０マイクロメートル、又は２〜１５マイクロメートル、又は３〜１０マイクロメートルの範囲内の厚さを有する、［９］に記載のディスプレイフィルム。
［１６］
前記ディスプレイフィルムが、３０〜３００マイクロメートル、又は４０〜２００マイクロメートル、又は４０〜１５０マイクロメートルの範囲内の厚さを有する、［１］〜［１５］のいずれか一項に記載のディスプレイフィルム。
［１７］
２５０マイクロメートル以下、又は２５〜１００マイクロメートルの範囲内の厚さを有する透明なガラス層と、
前記透明なガラス層に固定された透明なエネルギー散逸層であって、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
前記透明なガラス層に固定された保護層であって、前記透明なガラス層が前記透明なエネルギー散逸層を前記保護層から分離している、保護層と、
を含むディスプレイフィルム。
［１８］
前記透明なエネルギー散逸層上に配置された結合層を更に含み、前記透明なエネルギー散逸層が前記結合層を前記透明なガラス層から分離している、［１７］に記載のディスプレイフィルム。
［１９］
前記結合層と接触した剥離ライナーを更に含む、［１８］に記載のディスプレイフィルム。
［２０］
２５０マイクロメートル以下、又は２５〜１００マイクロメートルの範囲内の厚さを有する透明なガラス層と、
前記透明なガラス層に固定された透明なエネルギー散逸層であって、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
前記透明なガラス層上に配置された光学的に透明な接着剤層と、
前記光学的に透明な接着剤層上に配置された保護層であって、前記光学的に透明な接着剤層が前記透明なエネルギー散逸層を前記保護層から分離している、保護層と、
を含むディスプレイフィルム。
［２１］
前記透明なエネルギー散逸層上に配置された結合層を更に含み、前記透明なエネルギー散逸層は、前記結合層を前記透明なガラス層から分離している、［２０］に記載のディスプレイフィルム。
［２２］
前記結合層と接触している剥離ライナーを更に含む、［２１］に記載のディスプレイフィルム。
［２３］
光学ディスプレイの表示要素に結合された、［１］〜［２２］のいずれか一項に記載のディスプレイフィルムを含む、フレキシブルディスプレイ。
［２４］
前記表示要素は、ＯＬＥＤ要素である、［２３］に記載のフレキシブルディスプレイ。
【手続補正２】
【補正対象書類名】特許請求の範囲
【補正対象項目名】全文
【補正方法】変更
【補正の内容】
【特許請求の範囲】
【請求項１】
２５０マイクロメートル以下、又は２５〜１００マイクロメートルの範囲内の厚さを有する透明なガラス層と、
前記透明なガラス層に固定された透明なエネルギー散逸層であって、前記透明なエネルギー散逸層は、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
を含むディスプレイフィルム。
【請求項２】
前記透明なエネルギー散逸層が、架橋ポリウレタン層を含む、請求項１に記載のディスプレイフィルム。
【請求項３】
前記透明なエネルギー散逸層が、架橋ポリウレタンアクリレート層を含む、請求項１に記載のディスプレイフィルム。
【請求項４】
前記透明なエネルギー散逸層が、１０℃以下、５℃以下、又は０℃以下、又は−５℃以下、又は−４０〜５℃の範囲内、又は−３０〜５℃の範囲内、又は−２０〜５℃の範囲内、又は−１５〜５℃の範囲内、又は−１０〜５℃の範囲内、又は−５〜５℃の範囲内のガラス転移温度を有する、請求項１〜３のいずれか一項に記載のディスプレイフィルム。
【請求項５】
前記透明なエネルギー散逸層が、２０〜２００マイクロメートル、又は５０〜１５０マイクロメートル、又は７５〜１５０マイクロメートルの範囲内の厚さを有する、請求項１〜４のいずれか一項に記載のディスプレイフィルム。
【請求項６】
前記透明なガラス層に固定された保護層を更に含み、前記透明なガラス層が前記透明なエネルギー散逸層を前記保護層から分離している、請求項１〜５のいずれか一項に記載のディスプレイフィルム。
【請求項７】
前記透明なエネルギー散逸層上に配置された結合層を更に含み、前記透明なエネルギー散逸層が前記結合層を前記透明なガラス層から分離し、前記結合層は、−４０℃〜７０℃の温度範囲にわたって、２００ｋＰａ以下、又は１００ｋＰａ以下、又は５０ｋＰａ以下のせん断弾性率を有する、請求項１〜６のいずれか一項に記載のディスプレイフィルム。
【請求項８】
前記透明なエネルギー散逸層が、０．５以上、又は０．８以上、又は１．０以上、又は１．２以上、又は０．５〜２．５の範囲内、又は１〜２．５の範囲内のＴａｎδピーク値を有し、前記透明なエネルギー散逸層が、０．１〜１．０ｍｏｌ／ｋｇ、又は０．２〜０．９ｍｏｌ／ｋｇ、又は０．３７〜０．７４ｍｏｌ／ｋｇの範囲内の架橋密度を有する、請求項１〜７のいずれか一項に記載のディスプレイフィルム。
【請求項９】
前記ディスプレイフィルムが、２．０％以下、又は１．５％以下、又は１．０％以下、又は０．５％以下のヘイズ、及び８５％以上、又は９０％以上の可視光透過率を有する、請求項１〜８のいずれか一項に記載のディスプレイフィルム。
【請求項１０】
前記ディスプレイフィルムが、３０〜３００マイクロメートル、又は４０〜２００マイクロメートル、又は４０〜１５０マイクロメートルの範囲内の厚さを有する、請求項１〜９のいずれか一項に記載のディスプレイフィルム。
【請求項１１】
２５０マイクロメートル以下、又は２５〜１００マイクロメートルの範囲内の厚さを有する透明なガラス層と、
前記透明なガラス層に固定された透明なエネルギー散逸層であって、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
前記透明なガラス層に固定された保護層であって、前記透明なガラス層が前記透明なエネルギー散逸層を前記保護層から分離している、保護層と、
を含むディスプレイフィルム。
【請求項１２】
２５０マイクロメートル以下、又は２５〜１００マイクロメートルの範囲内の厚さを有する透明なガラス層と、
前記透明なガラス層に固定された透明なエネルギー散逸層であって、２７℃以下のガラス転移温度、並びに０．５以上、若しくは１〜２のＴａｎδピーク値、並びに−４０℃〜７０℃の温度範囲にわたって０．９ＭＰａ超のヤング率（Ｅ’）を有する、透明なエネルギー散逸層と、
前記透明なガラス層上に配置された光学的に透明な接着剤層と、
前記光学的に透明な接着剤層上に配置された保護層であって、前記光学的に透明な接着剤層が前記透明なエネルギー散逸層を前記保護層から分離している、保護層と、
を含むディスプレイフィルム。
【請求項１３】
前記透明なエネルギー散逸層上に配置された結合層を更に含み、前記透明なエネルギー散逸層は、前記結合層を前記透明なガラス層から分離している、請求項１１または１２に記載のディスプレイフィルム。
【請求項１４】
光学ディスプレイの表示要素に結合された、請求項１〜１３のいずれか一項に記載のディスプレイフィルムを含む、フレキシブルディスプレイ。
【請求項１５】
前記表示要素は、ＯＬＥＤ要素である、請求項１４に記載のフレキシブルディスプレイ。